(57)【要約】【課題】  高密度磁気記録を行うには、磁性体を充填する細孔を微細にする必要があるが、その手段として電子ビーム描画装置など微細な加工が可能な装置を使用してパターン原版全面に描画すると、極めて長い時間が必要であり、製造コストの増大ならびにスループットの低下を招く。【解決手段】  上記課題を解決するために、本発明では、パターンメディア上にパターン化された磁性層を形成するための凸パターン、または、それを形成するためのインプリントモールドやその原版上の凸パターンを、大きな凸部を形成し、それをエッチング等により小さくすることにより、微細な凸パターンとすることによって製造する。【選択図】  図１
2013120615.tif 000002
【特許請求の範囲】
【請求項１】
磁性層がパターン化されたパターンメディアの製造方法において、
インプリントモールド原版を製造する工程と、前記インプリントモールド原版を用いてインプリントモールドを製造する工程と、前記インプリントモールドを用いてパターンドメディアを製造する工程とを含み、
前記インプリントモールド原版を製造する工程では、
基板上にレジストを形成する工程と、
前記レジストに、凹パターンを形成する工程と、
前記凹パターンを形成したレジストをマスクとして、前記基板をエッチングし、凸パターンを形成する工程と、
前記エッチング後に、前記レジストを除去する工程と、
前記レジスト除去後に、前記基板をエッチングし、前記凸パターンを小さくする工程と、を含むことを特徴とするパターンドメディアの製造方法。
【請求項２】
磁性層がパターン化されたパターンメディアの製造方法において、
インプリントモールドを製造する工程と、前記インプリントモールドを用いてパターンドメディアを製造する工程とを含み、
前記インプリントモールドを製造する工程では、
基板上にレジストを形成する工程と、
前記レジストに、凹パターンを形成する工程と、
前記凹パターンを形成したレジストをマスクとして、前記基板をエッチングし、凸パターンを形成する工程と、
前記エッチング後に、前記レジストを除去する工程と、
前記レジスト除去後に、前記基板をエッチングし、前記凸パターンを小さくする工程と、とを含み、
前記パターンドメディアを製造する工程では、
メディア基板上に、薄膜を形成する工程と、
前記メディア基板上の薄膜に、前記インプリントモールドを押し付け、前記凸パターンに対応する位置に凹部を形成するとともに、他の部分に凸部を形成する工程と、
前記凹部内に、磁性層を形成する工程とを含む
ことを特徴とするパターンドメディアの製造方法。
【請求項３】
磁性層がパターン化されて埋め込まれたパターンメディアの製造方法において、
基板上にレジストを形成する工程と、
前記レジストに、凹パターンを形成する工程と、
前記凹パターンを形成したレジストをマスクとして、前記基板をエッチングし、凸パターンを形成する工程と、
前記エッチング後に、前記レジストを除去する工程と、
前記レジスト除去後に、前記基板をエッチングし、前記凸パターンを小さくする工程と、を含むパターンドメディアの製造方法。
【請求項４】
請求項３において、
前記凸パターンの間の凹パターン内に、薄膜を形成する工程とを含むことを特徴とするインプリントモールドまたはインプリントモールド原版の製造方法。
【請求項５】
請求項１乃至４のいずれかにおいて、
前記凹パターンの形成は、イオンビーム、スパッタエッチング、プラズマエッチング、反応性イオンエッチングのいずれかで行うことを特徴とすることを特徴とするパターンドメディアの製造方法。
【請求項６】
請求項１乃至５のいずれかにおいて、
前記凸パターンを小さくするエッチングは、等方性エッチングであることを特徴とするパターンドメディアの製造方法。
【発明の詳細な説明】
【技術分野】
【０００１】
本発明は、パターン化された磁性層を有する磁気記録媒体であるパターンドメディアの製造方法に関する。
【背景技術】
【０００２】
従来の磁気記録媒体は主に、潤滑膜、保護膜、記録層、非磁性層、軟磁性裏打ち層、非磁性層、基板から成っており、全ての膜は連続膜である。更なる高密度記録化のためには、信号とノイズの比(SN比)を大きく確保するために、記録層を形成する磁性粒を微細化する必要があるが、磁性粒の微細化は磁化の熱揺らぎの点から好ましくない。熱揺らぎを低減させる方法として、媒体保磁力を大きくする方法が考えられるが、オーバーライト特性が劣化する傾向にある。そこで、近年、記録層の磁性体の形状および寸法を人工的にそろえて、パターン化したパターンドメディアが考案されている。すなわち、ビットを形成する単一磁性体が隣接する他の磁性体と空間的に完全に離隔されているため、単一磁性体の磁性粒を微細化したとしても、隣接する磁性粒の影響をほとんど受けず、熱揺らぎの影響による記録情報の喪失の問題点を回避することが可能となる。
【０００３】
これにより磁性粒をあまり微細化することなく高いSN比を確保でき、高密度化が図れることが知られている。
【０００４】
1Tbits/inch2超の高密度磁気記録を行うには、パターンの大きさを20nm径程度以下にする必要があり、更なる高密度化に対応するにはパターンのサイズは10nm程度以下が必要となる。このような微小なサイズのパターンをディスク全面に形成することは難しく、現在では作製時間やコストの面から作製方法は限られる。
【０００５】
従来のパターンドメディアの製造方法の一例として、インプリントモールドによるインプリントを利用した方法を、図５および図６を参照して説明する。図５はインプリントモールドの製造方法を示す図である。最初に、図５（ａ）に示すように、インプリントモールド基板５００ａの上にレジスト層５０２ａを形成する。次に、図５（ｂ）に示すように、レジスト層５０２ａを加熱しながら、ビットの凹凸パターンを形成したパターン原版５５０を押し付け（インプリント）、パターン原版のパターンをレジスト層５０２ａに転写し、図５（ｃ）に示すようなパターン化レジスト層５０２ｂを形成する。次いで、図５（ｄ）に示すように、パターン化レジスト層５０２ｂをマスクとして、インプリントモールド基板５００ａのエッチングを行い、最後にパターン化レジスト層５０２ｂを除去して、インプリントモールド５００ｂを得る。この方法で用いられるパターン原版は、電子ビーム描画装置などによりパターンを直接描画し、エッチングにより凹凸を形成したものである。
【０００６】
図６は、前述のインプリントモールド５００ｂを用いたパターンドメディアの製造方法を示す図である。最初に、図６（ａ）に示すように、従来の磁気記録メディアと同様に、支持体６００上に、軟磁性層６０２、シード層６０４ａ、および磁性層６０６ａを積層し、さらに磁性層６０６ａの上にレジスト層６１０ａを形成する。次いで、図６（ｂ）に示すように、レジスト層６１０ａを加熱しながらインプリントモールド５００ｂによるインプリントを行い、インプリントモールド５００ｂのパターンをレジスト層６１０ａに転写し、図６（ｃ）に示すようなパターン化レジスト層６１０ｂを形成する。次いで、パターン化レジスト層６１０ｂをマスクとして、磁性層６０６ａおよびシード層６０４ａをエッチングし、パターン化磁性層６０６ｂおよびパターン化シード層６０４ｂを形成し、最後にパターン化レジスト層６１０ｂを除去して、図６（ｄ）に示すようなパターンドメディアを得ることができる（特許文献１参照）。
【０００７】
また、インプリントモールドを作製する際に、電子ビーム描画装置などを用いて１００ｎｍ程度の幅を有するトラックパターンを形成し、該トラックパターン内に自己組織化材料を用いて２０ｎｍ径の微粒子を自己組織化させたパターンを形成することが提案されている（特許文献２参照）。
【０００８】
あるいはまた、ナノ粒子を自己組織化によって分散させたシード層を用い、その上に形成される磁気記録層中の磁性粒子の寸法および配列を制御することが提案されている（特許文献３参照）。
【先行技術文献】
【特許文献】
【０００９】
【特許文献１】特開２００８−１７１４８９号公報
【特許文献２】特開２００５−１００４９９号公報
【特許文献３】特開２００２−１７０２２７号公報
【発明の概要】
【発明が解決しようとする課題】
【００１０】
1Tbits/inch2超の高密度磁気記録を行うには、磁性体を充填する細孔を20nm径程度以下にする必要があり、更なる高密度化に対応するには10nm程度以下が必要となる。現状のパターンドメディアにおいて、１つの磁気ビットとなる単一磁区微粒子の径は２０ｎｍ程度またはそれ以下であり、パターン原版に２０ｎｍ径のパターンを形成する手段として電子ビーム描画装置を使用している。しかしながら、パターン原版全面に２０ｎｍ径のパターンを直接描画するためには極めて長い時間（たとえば数日間）が必要であり、製造コストの増大ならびにスループットの低下を招く。また、単一磁区微粒子の寸法は、今後の記録密度向上の要請にともなってさらなる微細化が必要となることが予想される。そのような微細化が進行した場合、描画自体が困難になる。
【００１１】
また、磁性層をエッチングしてパターン化する方法、または磁性粒子そのものを自己組織化する方法においては、磁気特性の劣化の恐れがある。すなわち、現在の磁気記録メディア磁性層中の磁性粒子は、配向成膜されたシード層の結晶構造をテンプレートとしてエピタキシャル的に柱状成長させることによって、所望の磁気特性を実現している。したがって、その結晶性を無視したエッチングないし配列を行った場合には、その磁気特性が劣化することになる。
【００１２】
したがって、本発明は上記問題点を解決し、微細で均一なパターンを低コストかつ高スループットのプロセスによって、磁気特性に優れた磁性層を有するパターンドメディアの製造方法を提供することである。
【課題を解決するための手段】
【００１３】
上記課題を解決するために、例えば特許請求の範囲に記載の構成を採用する。
【００１４】
上記課題を解決するために、本発明では、パターンメディア上にパターン化された磁性層を形成するための凸パターン、または、それを形成するためのインプリントモールドやその原版上の凸パターンを、大きな凸部を形成し、それをエッチング等により小さくすることにより、微細な凸パターンとすることによって製造する。
【発明の効果】
【００１５】
前述のような構成を採ることによって、微細で均一なパターンの形成を簡便かつ短時間に行うことによって、コスト低減およびスループット向上を実現することができる。
【図面の簡単な説明】
【００１６】
【図１】本発明の実施例にかかるインプリントモールド原版の製造過程である。
【図２】本発明の実施例にかかるインプリントモールドの製造過程の例である。
【図３】本発明の実施例にかかるパターンドメディアの製造過程の例である。
【図４】本発明の実施例にかかるパターンドメディアの製造過程の例である。
【図５】本発明の実施例にかかるパターンドメディアの製造過程の例である。
【図６】本発明の実施例にかかるインプリントモールドの製造過程の例である。
【図７】本発明により形成したパターンを有する評価用構造体の例である。
【図８】本発明により形成したパターンを有する評価用構造体の製造過程の例である。
【発明を実施するための形態】
【００１７】
以下、実施例を図面を用いて説明する。
【実施例１】
【００１８】
本実施例のパターンドメディアの製造方法を、図１、２を用いて説明する。本実施例では、まず、インプリントモールド原版を製造し、このインプリントモールド原版を用いてインプリントモールドを製造し、さらにこのインプリントモールドを用いてパターンドメディアを製造する。図１にインプリントモールド原版の製造方法を示し、図２にインプリントモールドの製造方法を示す。
【００１９】
（１）インプリントモールド原版の製造
本実施例のパターンドメディアの製造方法に用いるインプリントモールド原版の製造過程を、図１を参照して説明する。図１（ａ）に示すように、平坦なインプリントモールド原版基板２０ａの上に、薄膜層２２ａを形成する。この薄膜層２２ａは、基板上に成膜が可能な任意の材料、例えばＳｉＯ２を用いて形成することができる。薄膜層２２ａの形成は、スパッタ法（ＤＣマグネトロンスパッタ法、ＲＦマグネトロンスパッタ法などを含む）、真空蒸着法など当該技術において知られている任意の方法を用いて実施することができる。そして、薄膜層２２ａ上にレジスト２２ｂを塗布し、ＥＢ（Electron Beam）描画及び現像を行い、レジスト２２ｂにパターン径が100nmの円形凹パターンを形成する。これを図１（ｂ）に示す。なお、パターンは、円形だけでなく、長方形でもよく、特に形状に制限はない。また、パターン径は、100nmを一例としたが、大きさに制限はない。次に、図１（ｃ）に示すように、レジスト２２ｂをエッチングマスクとして、薄膜層２２ａをエッチングして凹パターンを転写する。次に、図1(ｄ)に示すように、レジスト２２ｂを除去する。次に、薄膜層２２ａを等方エッチングである、ウエットエッチングなど、従来の技術でパターン形成できる方法でパターン凸部の幅を細くして、凸部となったインプリントモールド原版２０ｂを得ることができる。なお、パターン形成方法は、パターン形成できる方法であればパターン形成方法に制限はない。これを図1(e)に示す。
【００２０】
（２）インプリントモールドの製造
次に、本実施例のパターンドメディアの製造方法に用いるインプリントモールドの製造過程を、図２を参照して説明する。
【００２１】
図２（ａ）に示すように、インプリントモールド基板４０の上に、均一な膜厚を有する第２レジスト層４２ａを設けた積層体を準備する。インプリントモールド基板４０は、後述するパターンドメディア形成時に用いる第３レジストに対するインプリントを行うのに充分な剛性を有する任意の材料、たとえばＳｉや石英などを用いて形成することができる。第２レジスト層４２aは、室温または加熱条件下で、本実施例のインプリントモールド原版２０ｂのインプリントによってパターン化を行うのに充分な粘度および流動性を有し、インプリントモールド基板４０のエッチング条件に耐えることができる任意の材料を用いることができ、好ましくは熱可塑性樹脂を用いて形成することができる。第２レジスト層４２ａは、スピンコート、ディップコートなどの当該技術において知られている任意の手段によって形成することができる。第２レジスト層４２ａの膜厚は、インプリントモールド基板４０を所定の深さにエッチングする工程に耐えられることを条件として、任意に選択することができる。
【００２２】
次に、図２（ｂ）に示すように，本実施例で製造したインプリントモールド原版２０ｂのインプリントによって第２レジスト層４２ａをパターン化する。本工程は、室温または加熱条件下、好ましくは２０℃〜２００℃の範囲内の温度で実施することができる。インプリント時に、インプリントモールド原版２０ｂの凸部において第２レジスト層４２ａが排除され、図２（ｃ）に示すように、インプリントモールド原版２０ｂの凹パターンに対応する部分にパターン化第２レジスト層４２ｂが形成される。
【００２３】
次に、パターン化第２レジスト層４２ｂをマスクとして用いて、インプリントモールド基板４０をエッチングする。本工程は、たとえば、湿式エッチング、スパッタエッチング、プラズマエッチング、反応性イオンエッチングなど当該技術において知られている任意の手段を用いて実施することができる。エッチングの深さは、後述するパターンドメディア製造過程において所望されるパターン化第３レジスト層６０ｂの膜厚に依存して決定される。エッチングの終了後、溶媒による洗浄、プラズマアッシングなどによってパターン化第２レジスト層４２ｂを除去して、図２（ｄ）に示すような、パターン状磁気ビットが形成される部分が凹部となったインプリントモールド３００を得ることができる。このとき、凸部は、インプリントモールド原版２０ｂの凹パターンの径が反映されている。
【００２４】
（３）パターンドメディアの製造
まず、図３（ａ）に示すように、メディア基板５０の上に、シード層５６ａを全面に形成し、その上に均一な膜厚を有する第３レジスト層６０ａを形成する。メディア基板５０は、非磁性基板５２のみでもよく、あるいは非磁性基板５２の上に必要に応じて非磁性下地層、軟磁性層などを設けた積層基板でもよい。図３においては、メディア基板５０が、非磁性基板５２と軟磁性層５４との積層体である一例を示した。
【００２５】
非磁性基板５２としては、当該技術において知られている、表面が平滑である様々な基板を用いることができる。例えば、磁気記録媒体用に用いられる、ＮｉＰメッキを施したＡｌ合金または強化ガラス、結晶化ガラス等を、非磁性基板５２として用いることができる。
【００２６】
軟磁性層５４としては、ＦｅＴａＣ、センダスト（ＦｅＳｉＡｌ）合金などの結晶性材料；ＦｅＴａＣ、ＣｏＦｅＮｉ、ＣｏＮｉＰなどの微結晶性材料；またはＣｏＺｒＮｂ、 ＣｏＴａＺｒなどのＣｏ合金を含む非晶質材料を用いることができる。軟磁性層５４の膜厚は、記録に使用する磁気ヘッドの構造や特性によって最適値が変化するが、おおむね１０ｎｍ以上５００ｎｍ以下程度であることが、生産性との兼ね合いから望ましい。
【００２７】
非磁性基板５２と軟磁性層５４との間または軟磁性層５４上に任意選択的に設けてもよい非磁性下地層（図示せず）は、Ｔｉ、またはＴｉＣｒ合金のようなＣｒを含む非磁性材料を用いて形成することができる。
【００２８】
シード層５６ａは、ＮｉＦｅＡｌ、ＮｉＦｅＳｉ、ＮｉＦｅＮｂ、ＮｉＦｅＢ、ＮｉＦｅＮｂＢ、ＮｉＦｅＭｏ、ＮｉＦｅＣｒなどのようなパーマロイ系材料；ＣｏＮｉＦｅ、ＣｏＮｉＦｅＳｉ、ＣｏＮｉＦｅＢ、ＣｏＮｉＦｅＮｂなどのようなパーマロイ系材料にＣｏをさらに添加した材料；Ｃｏ；あるいはＣｏＢ，ＣｏＳｉ，ＣｏＮｉ，ＣｏＦｅなどのＣｏ基合金を用いて形成することができる。シード層５６ａは、磁性層５８の結晶構造を制御するのに充分な膜厚を有することが望ましく、通常の場合、３ｎｍ以上５０ｎｍ以下の膜厚を有することが望ましい。
【００２９】
非磁性基板５２の上に形成される、シード層５６ａ、非磁性下地層および軟磁性層５４の形成は、スパッタ法（ＤＣマグネトロンスパッタ法、ＲＦマグネトロンスパッタ法などを含む）、真空蒸着法など当該技術において知られている任意の方法を用いて実施することができる。
【００３０】
第３レジスト層６０ａは、室温または加熱条件下で、本実施例のインプリントモールドのインプリントによってパターン化を行うのに充分な粘度および流動性を有し、シード層５６ａのエッチング条件に耐えることができる任意の材料を用いることができ、好ましくは、加熱条件下で行なう熱インプリントにおいては熱可塑性樹脂、室温下でのＵＶインプリント方式を用いる場合は光硬化性樹脂を用いて形成することができる。第３レジスト層６０ａは、スピンコート、ディップコートなどの当該技術において知られている任意の手段によって形成することができる。第３レジスト層６０ａの膜厚は、シード層５６ａのエッチング工程に耐えられることを条件として、任意に選択することができる。
【００３１】
次に、図３（ｂ）に示すように本実施例で製造したインプリントモールド３００のインプリントによって、第３レジスト層６０ａをパターン化する。本工程は、室温または加熱条件下、好ましくは２０℃〜２００℃の範囲内の温度で実施することができる。インプリント時に、インプリントモールド３００の凹部において第３レジスト層６０ｂが残存し、凸部で第３レジスト層が排除され、図３（ｃ）に示すように、パターン化第３レジスト層６０ｂが形成される。
【００３２】
次に、パターン化第３レジスト層６０ｂをマスクとして用いて、シード層５６ａをエッチングする。本工程は、たとえば、湿式エッチング、スパッタエッチング、プラズマエッチング、反応性イオンエッチングなど当該技術において知られている任意の手段を用いて実施することができる。エッチングの終了後、溶媒による洗浄、プラズマアッシングなどによってパターン化第３レジスト層６０ｂを除去して、図３（ｄ）に示すような、パターン状磁気ビットが形成される部分のみにシード層材料が残存しているパターン化シード層５６ｂを得ることができる。
【００３３】
図３（ｅ）に示すように、パターン化シード層５６ｂの上に選択的に磁性層５８を成膜して、パターンドメディアを得る。
【００３４】
磁性層５８の形成は、スパッタ法（ＤＣマグネトロンスパッタ法、ＲＦマグネトロンスパッタ法などを含む）、真空蒸着法など当該技術において知られている任意の方法を用いて実施することができる。
【００３５】
任意選択的に、磁性層５８の上に保護層および／または液体潤滑剤層を設けてもよい。保護層は、下にある磁性層５８以下の各構成層を保護するための層であり、たとえば、カーボンを主成分とする薄膜を用いることができる。その他にも、当該技術において磁気記録媒体保護膜用の材料として知られている種々の薄膜材料を使用して、保護層を形成してもよい。保護層は、一般的にスパッタ法（ＤＣマグネトロンスパッタ法、ＲＦマグネトロンスパッタ法などを含む）、真空蒸着法、ＣＶＤ法などを用いて形成することができる。また、液体潤滑剤層は、記録／読み出し用ヘッドが磁気記録媒体に接触している際の潤滑を付与するための層であり、たとえば、パーフルオロポリエーテル系の液体潤滑剤、または当該技術において知られている種々の液体潤滑剤材料を使用して形成することができる。液体潤滑剤層は、ディップコート法、スピンコート法などの当該技術において知られている任意の塗布方法を用いて形成することができる。
【００３６】
本実施例のインプリントモールドは、微小な凹パターンを有している。そのため、パターンドメディア側に形成される第３レジスト層６０ｂ及びその上に形成される磁性層５８に、凹パターンの大きさが反映され、微小な磁性層パターンを形成することができる。
【実施例２】
【００３７】
パターンドメディアの製造方法における本実施例のインプリントモールドを用いたパターンドメディアの製造過程を説明する。
【００３８】
（１）インプリントモールドの製造
実施例１のインプリントモールド原版と同様に、インプリントモールドを製造する。実施例１のインプリントモールド原版と、本実施例のインプリントモールドとは、同一のものであるが、インプリントモールド製造に用いるか、直接パターンドメディアの製造に用いるかで、名称が異なっている。
【００３９】
（２）パターンドメディアの製造
本実施例で製造したインプリントモールド３００を用いて、パターンドメディアを製造する。具体的には、メディア基板上にレジスト膜を形成する。そして、レジスト膜に本実施例のインプリントモールド３００のインプリントによって、レジスト膜をパターン化する。このときのパターンは、インプリントモールドは凸部が小さく凹部が大きいので、パターンの凹部は小さく凸部は大きくなる。このレジスト膜を用いて、メディア基板をエッチングする。出来上がったメディア基板は、小さな凹部を有するものとなる。そして、この凹部に磁性体を埋め込むことにより、微細化されたパターンを有するパターンドメディアが完成する。
【実施例３】
【００４０】
本発明のパターンドメディアの製造過程を、図４を参照して説明する。
まず、図４（ａ）に示すように、メディア基板５０の上に、薄膜層２２ａを準備する。基板上に成膜が可能な任意の材料、例えばＳｉＯ２を用いて形成することができる。薄膜層の形成は、スパッタ法（ＤＣマグネトロンスパッタ法、ＲＦマグネトロンスパッタ法などを含む）、真空蒸着法など当該技術において知られている任意の方法を用いて実施することができる。薄膜層２２ａ上にレジスト２２ｂを塗布し、ＥＢ（Electron Beam）描画及び現像を行い、レジスト２２ｂにパターン径が、100nmの円形凹パターンを形成する。これを図４（ｂ）に示す。なお、パターンは、円形だけでなく、長方形でもよく、特に形状に制限はない。また、パターン径は、100nmを一例としたが、大きさに制限はない。イオンビーム、スパッタエッチング、プラズマエッチング、反応性イオンエッチングなど、従来の技術でパターン形成できる方法であれば、方法に制限はない。次に、図４（ｃ）に示すように、レジスト２２ｂをエッチングマスクとして、薄膜層２２ａをエッチングして凹パターン下のみ薄膜層２２ａを除去して、レジスト下の薄膜層２２ａを残し、その後レジスト除去を行う。次に、図４（ｄ）に示すように、薄膜層２２ａを希フッ酸でエッチングして、薄膜層２２ａのパターン幅を小さくする。次に、図４（e）に示すように、シード層５６ａを薄膜層２２ａ上及びそれらの間を含む全面に形成する。メディア基板５０は、非磁性基板であってもよく、あるいは非磁性基板の上に必要に応じて非磁性下地層、軟磁性層などを設けた積層基板であってもよい。
【００４１】
メディア基板５０としては、当該技術において知られている、表面が平滑である様々な基体を用いることができる。例えば、磁気記録媒体用に用いられる、ＮｉＰメッキを施したＡｌ合金または強化ガラス、結晶化ガラス等を、非磁性基板として用いることができる。軟磁性層５４としては、ＦｅＴａＣ、センダスト（ＦｅＳｉＡｌ）合金などの結晶性材料；ＦｅＴａＣ、ＣｏＦｅＮｉ、ＣｏＮｉＰなどの微結晶性材料；またはＣｏＺｒＮｂ、ＣｏＴａＺｒなどのＣｏ合金を含む非晶質材料を用いることができる。軟磁性層５４の膜厚は、記録に使用する磁気ヘッドの構造や特性によって最適値が変化するが、おおむね１０ｎｍ以上５００ｎｍ以下程度であることが、生産性との兼ね合いから望ましい。
【００４２】
任意選択的に設けてもよい非磁性下地層は、Ｔｉ、またはＴｉＣｒ合金のようなＣｒを含む非磁性材料を用いて形成することができる。
【００４３】
シード層５６ａは、ＮｉＦｅＡｌ、ＮｉＦｅＳｉ、ＮｉＦｅＮｂ、ＮｉＦｅＢ、ＮｉＦｅＮｂＢ、ＮｉＦｅＭｏ、ＮｉＦｅＣｒなどのようなパーマロイ系材料；ＣｏＮｉＦｅ、ＣｏＮｉＦｅＳｉ、ＣｏＮｉＦｅＢ、ＣｏＮｉＦｅＮｂなどのようなパーマロイ系材料にＣｏをさらに添加した材料；Ｃｏ；あるいはＣｏＢ、ＣｏＳｉ、ＣｏＮｉ、ＣｏＦｅなどのＣｏ基合金を用いて形成することができる。シード層５６ａは、磁性層５８の結晶構造を制御するのに充分な膜厚を有することが望ましく、通常の場合、３ｎｍ以上５０ｎｍ以下の膜厚を有することが望ましい。
【００４４】
非磁性基板５２の上に形成される、シード層５６ａ、ならびに任意選択的に設けてもよい層である非磁性下地層および軟磁性層５４の形成は、スパッタ法（ＤＣマグネトロンスパッタ法、ＲＦマグネトロンスパッタ法などを含む）、真空蒸着法など当該技術において知られている任意の方法を用いて実施することができる。
【００４５】
図４（f）に示すように、シード層５６aの上に選択的に磁性層５８を成膜して、パターンドメディアを得る。
【００４６】
磁性層５８の形成は、スパッタ法（ＤＣマグネトロンスパッタ法、ＲＦマグネトロンスパッタ法などを含む）、真空蒸着法など当該技術において知られている任意の方法を用いて実施することができる。
【００４７】
任意選択的に、磁性層５８の上に保護層および／または液体潤滑剤層を設けてもよい。保護層は、下にある磁性層５８以下の各構成層を保護するための層であり、たとえば、カーボンを主成分とする薄膜を用いることができる。その他にも、当該技術において磁気記録媒体保護膜用の材料として知られている種々の薄膜材料を使用して、保護層を形成してもよい。保護層は、一般的にスパッタ法（ＤＣマグネトロンスパッタ法、ＲＦマグネトロンスパッタ法などを含む）、真空蒸着法、ＣＶＤ法などを用いて形成することができる。また、液体潤滑剤層は、記録／読み出し用ヘッドが磁気記録媒体に接触している際の潤滑を付与するための層であり、たとえば、パーフルオロポリエーテル系の液体潤滑剤、または当該技術において知られている種々の液体潤滑剤材料を使用して形成することができる。液体潤滑剤層は、ディップコート法、スピンコート法などの当該技術において知られている任意の塗布方法を用いて形成することができる。
【００４８】
以上に説明した本発明のパターンドメディアの製造方法において、パターンを幅１００ｎｍ程度に形成し、その上に薄膜化することにより直径２０ｎｍ以下のパターンの形成を可能にしている。また、トラックパターン原版のインプリントによって、複数のインプリントモールド原版を作成することが可能であり、かつ１つのインプリントモールド原版のインプリントによって、複数のインプリントモールドを作成することが可能である。これらの点から、パターンドメディア１枚当たりの直接描画（電子ビーム描画装置を用いる）のコストを低減し、かつ製造工程の並列化によってスループットを向上させることが可能となる。
【００４９】
また、本実施例のパターンドメディアの製造方法においては、磁性のエッチングではなく、基板をエッチングすることによって所望の精細度のパターンを形成しており、エッチングによって磁性層材料が磁気特性に悪影響を及ぼすようなダメージを受けることがない。したがって、所望の精細度のパターンおよび優れた磁気特性を有する磁性層を提供することができ、高密度記録に対応可能なパターンドメディアを得ることができる。
【実施例４】
【００５０】
本実施例では、図７に示す洗浄評価用構造体７００について説明する。この構造体７００は、基板２上に溝５３を形成し、溝５３を含む基板２上に透明な膜１５を設けたものである。洗浄評価用構造体７００の製造方法を述べる。
【００５１】
まず、図８（a）に示すように、シリコン２の表面上に、薄膜層２２ａとして、スパッタ法でＳｉＯ２形成した。次に、薄膜層２２ａ上にレジスト２２ｂを塗布し、ＥＢ（Electron Beam）描画及び現像を行い、レジスト２２ｂにパターン径が、100nmの円形凹パターンを形成した。これを図８（ｂ）に示す。なお、パターンは、円形だけでなく、長方形でもよく、特に形状に制限はない。また、パターン径は、100nmを一例としたが、大きさに制限はない。次に、図８（ｃ）に示すように、レジスト２２ｂをエッチングマスクとして、薄膜層２２ａをエッチングして凹パターンを転写する。次に図８(ｄ)に示すように、レジスト２２ｂを除去する。次に、薄膜層２２ａをウエットエッチングして、パターン凸部の幅を細くして、５nm〜500nmにした。これを図８(e)に示す。なお、ここに示す寸法は一例に過ぎず、シリコン２に形成されたパターン凸部の幅が、作製された構造体７００における空洞部５３の開口（洗浄液等の浸入口）幅の一辺となる。次に、図８（ｆ）に示すように、シリコン２及び薄膜層２２ａを覆うように、Si3N4又はTiN又はSiＮ等の窒化膜やアモルファスＳｉなどの透明な膜１５を、膜厚が０．０５〜０．５μmになるように成膜し、パターン凸部の両端のうち一方が開口するように、切開した。最後に、この構造体７００の薄膜層２２ａを、図８（ｇ）に示すように、フッ酸やフッ化アンモニウム等のエッチング液で除去することにより、薄膜層２２ａが充填されていない空洞部５３を備える構造体７００を得ることができた。
【００５２】
空洞部は、基板と透明膜とによって囲われている。この空洞部の深さ方向の全域にわたって、該空洞部を形成する側周壁の一部が、透明膜により形成されていることが望ましい。このようにすれば、空洞部内部を全体にわたって容易に観察することができる。
【００５３】
なお、空洞部は、空洞のままでも良く、エッチングなどの表面処理の結果除去される材料をあらかじめ充填しておいてもよい。表面処理の結果除去される材料としては、酸化物や金属などが挙げられる。
【００５４】
空洞部が空洞のままであれば、外部から透明膜を介してこの空洞部内を観察することにより、異物・汚染物の付着状況や、洗浄液等の浸入、乾燥による洗浄液・リンス液の除去などの状態を、容易かつ正確に把握することができる。また、空洞部が除去対象材料（酸化物など）によりあらかじめ充填されていれば、外部から透明膜を介してこの空洞部内に残存している除去対象物の量を観察することにより、除去処理の進行度を容易かつ正確に把握することができる。
【００５５】
透明膜は、光学顕微鏡又は電子顕微鏡により膜の下の空洞部（充填されている場合を含む）を観察することができるもの（すなわち、光透過性又は電子透過性のものであって、好ましくは透過率５％以上）であれば特に限定されるものではないが、形成の容易さなどから、Si3N4又はTiN又はSiＮやアモルファスＳｉ等の透明な窒化物を含むこと望ましい。
【符号の説明】
【００５６】
２０a  インプリントモールド原版基板
２０ｂ  インプリントモールド原版
２２a  薄膜層
２２ｂ  レジスト
４０  インプリントモールド基板
４２a  第２レジスト層
３００  インプリントモールド
５０  メディア基板
５２  非磁性基板
５４  軟磁性層
５６a  シード層
５６b  パターン化シード層
６０a  第３レジスト層
５８  磁性層
６０ｂ  パターン化第３レジスト層
５００a インプリントモールド基板
５００b  インプリントモールド
５０２a  レジスト層
５０２b  パターン化レジスト層
５５０  パターン原版
６００  支持体
６０２  軟磁性層
６０４a  シード層
６０４b  パターン化シード層
６０６a  磁性層
６０６b  パターン化磁性層
６１０a  レジスト層
６１０b  パターン化レジスト層
７００  構造体
２  シリコン
１５  透明膜
５３  空洞部
【図１】
2013120615.tif 000003
【図２】
2013120615.tif 000004
【図３】
2013120615.tif 000005
【図４】
2013120615.tif 000006
【図５】
2013120615.tif 000007
【図６】
2013120615.tif 000008
【図７】
2013120615.tif 000009
【図８】
2013120615.tif 000010